(57)【要約】【課題】  抗菌性と防水性を兼ね備えた強靭な抗菌性防水塗膜を有する安価な発泡樹脂材製のドレンパンおよびその製造方法並びにそれを用いた空気調和機を提供することを目的とする。【解決手段】  発泡樹脂材製のドレンパン本体６の表面に、抗菌剤を添加した酢酸ビニル樹脂溶液をコーティングすることによって形成された抗菌性防水塗膜１１が設けられている。【選択図】      図２
2008116083.tif 000002
【特許請求の範囲】
【請求項１】
発泡樹脂材製のドレンパン本体の表面に、抗菌剤を添加した酢酸ビニル樹脂溶液をコーティングすることによって形成された抗菌性防水塗膜が設けられていることを特徴とするドレンパン。
【請求項２】
前記抗菌剤は、ベンズイミダゾール系化合物、ピリジン系化合物およびフタルイミド系化合物から選ばれる一種または二種以上の混合物から構成されることを特徴とする請求項１に記載のドレンパン。
【請求項３】
前記抗菌剤の濃度は、前記酢酸ビニル樹脂溶液の溶媒に対する溶解濃度以下で、かつ抗菌性を発揮させるための最小発育阻止濃度以上に調製されることを特徴とする請求項１または２に記載のドレンパン。
【請求項４】
前記抗菌剤は、ベンズイミダゾール系化合物とフタルイミド系化合物との混合物からなり、その濃度は、ベンズイミダゾール系化合物が０．００１〜１．１ｗｔ％、フタルイミド系化合物が０．１〜１．２ｗｔ％に調製されることを特徴とする請求項２または３に記載のドレンパン。
【請求項５】
前記ベンズイミダゾール系化合物の濃度が０．１ｗｔ％、前記フタルイミド系化合物の濃度が０．１ｗｔ％に調製されることを特徴とする請求項４に記載のドレンパン。
【請求項６】
発泡樹脂材で成形されたドレンパン本体を、抗菌剤が添加された酢酸ビニル樹脂溶液中に浸漬し、前記ドレンパン本体の表面に、抗菌剤が添加された酢酸ビニル樹脂溶液をコーティングすることによって抗菌性防水塗膜を形成することを特徴とするドレンパンの製造方法。
【請求項７】
請求項１ないし５のいずれかに記載のドレンパンが、熱交換器の下方部にドレン水を受けるよう装備されることを特徴とする空気調和機。
【発明の詳細な説明】
【技術分野】
【０００１】
本発明は、熱交換器の表面で凝縮し、そこから滴下されるドレン水を受ける、例えば空気調和機に用いて好適なドレンパンおよびその製造方法並びにそれを用いた空気調和機に関するものである。
【背景技術】
【０００２】
空気調和機においては、冷房運転時や除湿運転時に、熱交換器の表面で空気中の水分が凝結され、それがドレン水として下方に滴下するため、熱交換器の下方部にドレン水を受けて、それを排出するためのドレンパンが装備されている。
ドレンパンには、板金製や樹脂材料製または板金と樹脂材料とを組み合わせたもの等が実用に供されている。樹脂材料製のもののうち、特に成形が容易で、断熱効果に優れ、かつ安価で軽量であることから、発泡樹脂材料を使用したものが多用されている。この発泡樹脂材製のドレンパンは、例えば、スチロール樹脂のビーズを蒸気等により加熱して発泡成形することにより製造される。
【０００３】
しかし、ドレンパンの形状や厚み、あるいは成形条件等によっては、ビーズ同士が充分に融合されないことがあり、このような場合、発泡粒子間の境目や隙間に水が浸透して水漏れを発生することがある。
そこで、ドレン水が接する面に防水用のスチロール樹脂やＡＢＳ樹脂等のシートを貼着したドレンパン、あるいは酢酸ビニル樹脂等のコーティング材を塗布したドレンパンが提案されている（例えば、特許文献１参照）。
【０００４】
一方、ドレンパンの機能は、熱交換器から滴下されるドレン水を受け、これを外部に排出することである。このため、高湿度雰囲気で使用されることが多く、雑菌等が繁殖し易い環境下に置かれ、寒天状の所謂スライムが形成されやすくなる。スライムの発生は、衛生上好ましくないことはもちろん、異臭の発生やドレン通路、ドレン配管、ドレンホース等の閉塞による水漏れの要因ともなる。こうした異臭の発生や水漏れ事故の発生を防止するため、抗菌性を有するドレンパンが提案されている（例えば、特許文献２，３参照）。
【０００５】
【特許文献１】特公平５−２０６５４号公報
【特許文献２】特開平８−２３３３０３号公報
【特許文献３】特開平１０−７８２３９号公報
【発明の開示】
【発明が解決しようとする課題】
【０００６】
しかしながら、特許文献２，３に示すように、ドレンパン表面に抗菌剤を練り込んだ樹脂製シートまたはフィルムを貼り合わせるものでは、作製時の金型費用が高くなる他、作業性にも手間がかかる等の難点があるため、加工費用が嵩むという問題を有している。
また、ドレンパンを成形する樹脂材料中に抗菌剤を混入することも考えられるが、抗菌性を必要とするドレンパンの表面のみに抗菌剤を均一に分散させることは困難であり、充分な抗菌性能を発揮させるには、高価な抗菌剤の混入量を増やすしかなく、結局はコスト高になることは避けられなかった。
【０００７】
本発明は、このような事情に鑑みてなされたものであって、ドレンパン表面に防水塗膜として塗布されている酢酸ビニル樹脂溶液に溶解する抗菌剤を見出すことにより、抗菌性および防水性を備えた抗菌性防水塗膜が形成できることに着目し、これによって抗菌性と防水性を兼ね備えた強靭な抗菌性防水塗膜を有する安価な発泡樹脂材製のドレンパンおよびその製造方法並びにそれを用いた空気調和機を提供することを目的とする。
【課題を解決するための手段】
【０００８】
上記課題を解決するために、本発明のドレンパンおよびその製造方法並びにそれを用いた空気調和機は、以下の手段を採用する。
すなわち、本発明にかかるドレンパンは、発泡樹脂材製のドレンパン本体の表面に、抗菌剤を添加した酢酸ビニル樹脂溶液をコーティングすることによって形成された抗菌性防水塗膜が設けられていることを特徴とする。
【０００９】
本発明によれば、微生物が繁殖し易いドレンパン表面に、微生物によって分解されにくい酢酸ビニル樹脂による抗菌性防水塗膜が設けられているので、水漏れや微生物劣化を生じることがない強靭な発泡樹脂材製ドレンパンを得ることができる。また、抗菌性防水塗膜には、抗菌剤が添加されているため、雑菌やカビ等の微生物の繁殖を抑制し、スライム発生によるドレン通路の閉塞や異臭発生等をも防止することができる。また、抗菌剤はコーティング用の酢酸ビニル樹脂溶液中に混入すればよく、抗菌剤の使用量を少なくすることができるとともに、追加の加工工程が不要のため、抗菌性および防水性を兼ね備えた発泡樹脂材製のドレンパンを安価に製造することができる。
【００１０】
さらに、本発明にかかるドレンパンは、上記のドレンパンにおいて、前記抗菌剤は、ベンズイミダゾール系化合物、ピリジン系化合物およびフタルイミド系化合物から選ばれる一種または二種以上の混合物から構成されることを特徴とする。
【００１１】
本発明によれば、抗菌剤がベンズイミダゾール系化合物、ピリジン系化合物およびフタルイミド系化合物から選ばれる一種または二種以上の混合物から構成され、これらの抗菌剤は、抗菌性を有するだけでなく、それを混入する酢酸ビニル樹脂溶液の溶媒（メタノール）に溶解されるため、分散剤を用いることなく抗菌剤を酢酸ビニル樹脂溶液中に均一に分散させることができる。従って、分散剤を入れることによる流水劣化もなく、耐水性の高い抗菌性防水塗膜を形成することができる。
【００１２】
さらに、本発明にかかるドレンパンは、上述のいずれかのドレンパンにおいて、前記抗菌剤の濃度は、前記酢酸ビニル樹脂溶液の溶媒に対する溶解濃度以下で、かつ抗菌性を発揮させるための最小発育阻止濃度以上に調製されることを特徴とする。
【００１３】
本発明によれば、抗菌剤の濃度が酢酸ビニル樹脂溶液の溶媒（メタノール）に対する溶解濃度以下で、かつ抗菌性を発揮させるための最小発育阻止濃度（ＭＩＣ；ｍｉｎｉｍａｌ  ｉｎｈｉｂｉｔｏｒｙ  ｃｏｎｃｅｎｔｒａｔｉｏｎ）以上に調製されるので、抗菌剤を酢酸ビニル樹脂溶液中に均一に分散させることができる。従って、製造工程で沈殿物や凝集物が発生せず、抗菌および防カビ性能を充分に発揮させることができる。また、分散剤を必要としないため、その調製工程等も不要であり、製造工程を簡便にすることができる。
【００１４】
さらに、本発明にかかるドレンパンは、上述のいずれかのドレンパンにおいて、前記抗菌剤は、ベンズイミダゾール系化合物とフタルイミド系化合物との混合物からなり、その濃度は、ベンズイミダゾール系化合物が０．００１〜１．１ｗｔ％、フタルイミド系化合物が０．１〜１．２ｗｔ％に調製されることを特徴とする。
【００１５】
本発明によれば、抗菌剤がベンズイミダゾール系化合物とフタルイミド系化合物との混合物からなり、その濃度は、ベンズイミダゾール系化合物が０．００１〜１．１ｗｔ％、フタルイミド系化合物が０．１〜１．２ｗｔ％に調製される。これらの濃度は、それぞれ酢酸ビニル樹脂溶液の溶媒（メタノール）に対する溶解濃度の上限および抗菌防カビ効果が発揮される最低濃度とほぼ同一である。このため、これらの抗菌剤を、分散剤を用いることなく酢酸ビニル樹脂溶液中に混入することにより均一に分散させることができる。従って、分散剤によって流水劣化を生じることもなく、抗菌性能および防カビ性能を継続して発揮させることができる。
【００１６】
さらに、本発明にかかるドレンパンは、上記のドレンパンにおいて、前記ベンズイミダゾール系化合物の濃度が０．１ｗｔ％、前記フタルイミド系化合物の濃度が０．１ｗｔ％に調製されることを特徴とする。
本発明によれば、ベンズイミダゾール系化合物の濃度が０．１ｗｔ％、前記フタルイミド系化合物の濃度が０．１ｗｔ％に調製される。これによって、ＪＩＳにより定められた抗菌試験（Ｚ２８０１−２０００に準拠）およびカビ抵抗性試験（Ｚ２９１１−２０００に準拠）において、抗菌活性、カビ抵抗性が良好な結果を得ることができる。
【００１７】
さらに、本発明にかかるドレンパンの製造方法は、発泡樹脂材で成形されたドレンパン本体を、抗菌剤が添加された酢酸ビニル樹脂溶液中に浸漬し、前記ドレンパン本体の表面に、抗菌剤が添加された酢酸ビニル樹脂溶液をコーティングすることによって抗菌性防水塗膜を形成することを特徴とする。
【００１８】
本発明によれば、発泡樹脂材で成形されたドレンパン本体を、抗菌剤が添加された酢酸ビニル樹脂溶液中に浸漬し、ドレンパン本体の表面に、抗菌剤が添加された酢酸ビニル樹脂溶液をコーティングすることによって抗菌性防水塗膜が形成されるので、発泡樹脂材製ドレンパン本体を抗菌剤が添加された酢酸ビニル樹脂溶液中に浸漬するだけで、その表面に微生物劣化のない強靭な抗菌性防水塗膜を形成することができる。従って、抗菌性および防水性を兼ね備えた発泡樹脂材製のドレンパンを簡便に、かつ安価に製造することができる。
【００１９】
さらに、本発明にかかる空気調和機は、上述のいずれかのドレンパンが、熱交換器の下方部にドレン水を受けるよう装備されることを特徴とする。
【００２０】
本発明によれば、上述のいずれかのドレンパンが、熱交換器の下方部にドレン水を受けるよう装備されるので、水漏れや雑菌、カビ等の微生物の繁殖を防止し、スライム発生によるドレン通路の閉塞や異臭発生等が惹起されることのない、高品質の空気調和機を提供することができる。
【発明の効果】
【００２１】
本発明のドレンパンによると、水漏れや微生物劣化を生じることがない強靭な発泡樹脂材製ドレンパンを得ることができる。また、抗菌性防水塗膜により雑菌やカビ等の微生物が繁殖するのを抑制し、スライム発生によるドレン通路の閉塞や異臭発生等を防止することができる。また、抗菌剤は酢酸ビニル樹脂溶液中に混入すればよく、抗菌剤の使用量を少なくすることができるとともに、追加の加工工程が不要のため、抗菌性および防水性を兼ね備えた発泡樹脂材製のドレンパンを安価に製造することができる。
【００２２】
また、本発明のドレンパンの製造方法によると、発泡樹脂材製ドレンパン本体を抗菌剤が添加された酢酸ビニル樹脂溶液中に浸漬するだけで、その表面に微生物劣化のない強靭な抗菌性防水塗膜を形成することができるため、抗菌性および防水性を兼ね備えた発泡樹脂材製のドレンパンを簡便に、かつ安価に製造することができる。
【００２３】
さらに、本発明の空気調和機によると、ドレンパンにおける水漏れ事故や雑菌、カビ等の微生物の繁殖を防止し、スライム発生によるドレン通路の閉塞や異臭発生等が惹起されることのない、高品質の空気調和機を提供することができる。
【発明を実施するための最良の形態】
【００２４】
以下に、本発明にかかる実施形態について、図面を参照して説明する。
以下、本発明の一実施形態について、図１および図２を用いて説明する。
図１には、本発明の一実施形態に係る天井埋め込み型空気調和機１の縦断面図が示されている。
天井埋め込み型空気調和機１は、通常は建物の天井スラブに吊り下げられて設置されるものであり、天井面がある場合は、天井面内に本体部分が埋め込まれて設置されるが、天井面がない場合は、天井部に全体が露出されて設置されることとなる。
【００２５】
空気調和機１は、天板２Ａと、周囲壁を形成する側板２Ｂとから構成され、下方が開口された四辺形状のケース本体２を有する。ケース本体２の内周面および／または外周面には、必要に応じて断熱材３が貼り付けられる。
ケース本体２の内部には、天板２Ａの中央部にボルト等によって固定されるモータ４Ａと、このモータ４Ａの回転軸４Ｂに取り付けられる羽根車４Ｃとから構成されるターボファン４が設置される。また、このターボファン４を取り囲むように筒状に形成された熱交換器５が、天板２Ａに図示省略のブラケット等を介して設置される。熱交換器５には、図示省略の室外機から冷媒配管を介して冷媒が循環されるよう構成される。
【００２６】
また、上記ターボファン４および熱交換器５の下方部には、ドレンパン本体６が設置される。ドレンパン本体６には、熱交換器５に対応してその下部に装備され、熱交換器５から滴下されるドレン水を受けるドレン受け部６Ａと、ドレン受け部６Ａの内周側に形成されるターボファン４への空気吸い込み流路６Ｂと、ドレン受け部６Ａの外周側に形成される複数個（例えば、４個）の空気吹き出し流路６Ｃとが設けられる。このドレンパン本体６は、ポリスチレン等の発泡樹脂材により発泡成形される。
ドレンパン本体６の空気吸い込み流路６Ｂには、ターボファン４に対向してベルマウス７が設けられる。
【００２７】
ケース本体２の下方開口部には、四辺形状の天井パネル８が装着される。天井パネル８は、中央部に空気吸い込み口８Ａを有するとともに、その外側の四方に上記空気吹き出し流路６Ｃに対応する複数個（４個）の空気吹き出し口８Ｂを有する。この天井パネル８の空気吸い込み口８Ａには、吸い込みグリル９および図示省略の吸い込みフィルタ等が装備され、空気吹き出し口８Ｂには、空調風の吹き出し方向を調整するためのルーバ１０が装備される。
【００２８】
上記の天井埋め込み型空気調和機１では、ターボファン４が駆動されることにより、室内の空気が天井パネル８の空気吸い込み口８Ａから吸い込みグリル９および図示省略の吸い込みフィルタを経てケース本体２内に吸い込まれる。この空気は、さらにベルマウス７を経てターボファン４へと吸い込まれ、ターボファン４の回転により昇圧される。昇圧された空気は、ターボファン４から遠心方向に吹き出され、熱交換器５を通過する間に熱交換器５内を循環する冷媒と熱交換される。熱交換器５で冷却または加熱された空気は、温調風となり、空気吹き出し流路６Ｃ、空気吹き出し口８Ｂを経て室内へと吹き出され、冷房または暖房に供されることとなる。
【００２９】
そして、冷房運転が行われた場合、熱交換器５で空気が冷却されることにより、空気中の水分が低温の熱交換器５の表面で凝結され、ドレン水が発生する。このドレン水は、熱交換器５の表面を伝ってドレンパン本体６のドレン受け部６Ａに滴下され、ドレン受け部６Ａに溜められる。いったんドレン受け部６Ａに溜められたドレン水は、図示省略のドレンポンプによりドレン排水管を介して外部へと排出される。
【００３０】
上記ドレンパン本体６の少なくともドレン受け部６Ａの表面には、図２に示されるように、抗菌性防水塗膜１１が設けられる。
この抗菌性防水塗膜１１には、第１に発泡樹脂材によって発泡成形されるドレンパン本体６の特にドレン受け部６Ａにおける水漏れに対し充分な防水性が求められる。また、同時に耐襲撃性、耐薬品性が求められる。第２に微生物が繁殖し易いことから、微生物によって分解されず、微生物劣化が生じにくい強靭な防水塗膜であることが求められる。これらの要求を満足するコーティング材として、酢酸ビニル樹脂が選択される。酢酸ビニル樹脂は、側鎖に脂肪族エステル結合を有しており、微生物には分解されず、微生物劣化が生じない樹脂である。
【００３１】
また、酢酸ビニル樹脂は、メタノールに容易に溶解する。このメタノールを溶媒とした酢酸ビニル樹脂溶液を、ドレンパン本体６の少なくともドレン受け部６Ａの表面に浸漬法（どぶ漬け法）等により塗付することによって、微生物劣化を生じることのない強靭な防水塗膜を形成することができる。酢酸ビニル樹脂は、取扱性、作業性に優れており、浸漬法等により簡便にドレン受け部６Ａの表面にコーティングすることができる。そして、この防水塗膜により、ドレン受け部６Ａを水が通過することによる水漏れの発生を解消することが可能となる。
【００３２】
さらに、ドレン受け部６Ａの表面にコーティングされる酢酸ビニル樹脂材の防水塗膜に抗菌性を付与することによって、ドレンパン本体６で雑菌やカビ等の微生物が繁殖するのを抑制することができる。
そこで、本実施形態では、酢酸ビニル樹脂溶液の中に抗菌剤を添加し、この抗菌剤が混入された酢酸ビニル樹脂溶液を、ドレン受け部６Ａの表面に上記の如く浸漬法等により塗布することによって、抗菌性および防水性を兼ね備えた抗菌性防水塗膜１１を形成することとしている。
【００３３】
このため、抗菌剤には、抗菌防カビ性を有することはもちろんであるが、メタノールを溶媒とした酢酸ビニル樹脂溶液に溶解するものであることが求められる。特に、抗菌剤としては、分散剤を用いなくても酢酸ビニル樹脂溶液中に均一に分散（溶解）させるものであることが望まれる。これは、分散剤を使用すると流水劣化しやすくなるためである。
上記の観点から、種々検討を重ねたところ、これに適う抗菌剤として、ベンズイミダゾール系化合物、ピリジン系化合物およびフタルイミド系化合物から選ばれる一種または二種以上の混合物が望ましいことが見出された。これらの抗菌剤は、抗菌性を有することはもちろん、酢酸ビニル樹脂溶液の溶媒（メタノール）にも溶解されるため、分散剤を用いることなく抗菌剤を酢酸ビニル樹脂溶液中に均一に分散させることができる。従って、分散剤を入れることによる流水劣化もなく、耐水性の高い抗菌性防水塗膜１１を形成することが可能となる。
【実施例】
【００３４】
以下に、上記した抗菌性防水塗膜１１の実施例を、試験結果を参照して説明する。
［流水劣化試験］
抗菌剤として、各メーカが推奨する以下の供試体Ｎｏ．１および２について、防カビ性能を常態と流水劣化後で評価した。
（１）供試体Ｎｏ．１；ベンズイミダゾール系化合物（濃度０．１５ｗｔ％）＋ピリジン系化合物(濃度０．１５ｗｔ%)。
（２）供試体Ｎｏ．２；チアベンダゾール系化合物コート剤。塗布量２０〜１００ｇ／ｍ２・ｗｅｔ。
【００３５】
１．試験方法
（１）テストピース
実機のドレンパンより切り出した。これに、供試体Ｎｏ．１および２を以下の要領によって塗布した。
供試体Ｎｏ．１；酢酸ビニル溶液に添加して未処理テストピースにディッピング塗布し、２日間自然乾燥した。
供試体Ｎｏ．２；未処理テストピースにスプレー塗布し、２日間自然乾燥した。
【００３６】
（２）流水劣化
２０℃の恒温槽内に水を循環させ、その水面上にテストピースをセットし、約１週間放置した。テストピースは適宜ローテーションした。
【００３７】
（３）防カビ試験
テストピースを４０ｍｍ×４０ｍｍ×Ｔ７ｍｍに加工し、防カビ試験用試験片とした。カビ抵抗性試験は、ＪＩＳ−Ｚ−２９１１−２０００「カビ抵抗性試験方法付属書１」に準拠して実施した。
【００３８】
２．試験結果
試験結果の概要を下記表１に示す。
【００３９】
【表１】
2008116083.tif 000003
【００４０】
上記の表１から明らかなように、供試体Ｎｏ．１および２とも防カビ性が認められ、流水劣化後も効果が持続し、流水劣化による著しい性能低下はなく、耐水性があることが確認された。
【００４１】
また、コストを加工性（作業性）から評価すると、供試体Ｎｏ．１は、酢酸ビニル溶液に混合できるのに対して、供試体Ｎｏ．２は、抗菌剤塗布作業が必要となるため、作業工数が少なくできる分、供試体Ｎｏ．１の方がコストを安くできる。
なお、後述するフタルイミド系化合物については、流水劣化試験は未実施であるものの、ベンズイミダゾール系化合物が流水劣化後も効果があること、ピリジン系化合物の水への溶解性０．０１ｗｔ％以下よりも少ないことから、流水劣化による性能低下はないと推定される。
【００４２】
以上の結果に基いて、抗菌剤としてベンズイミダゾール系化合物およびピリジン系化合物を選択し、さらに、酢酸ビニル溶液との溶解試験および抗菌試験、防カビ試験を実施した。
【００４３】
［溶解試験］
１．試験方法
（１）１５℃の酢酸ビニル溶液にベンズイミダゾール系化合物、ピリジン系化合物およびフタルイミド系化合物を加えて撹拌し、溶解させた。
（２）上記各溶液を０．４５μｍのマイレクスフィルタで未溶解物を除去し、所定濃度にメタノールで溶解させた。
【００４４】
ここで、抗菌剤種であるベンズイミダゾール系化合物およびフタルイミド系化合物の濃度条件は、下記表２に示す通りである。
【００４５】
【表２】
2008116083.tif 000004
【００４６】
２．試験結果
試験結果の概要を下記表３に示す。
【００４７】
【表３】
2008116083.tif 000005
【００４８】
表３から明らかなように、溶解量は、ベンズイミダゾール系化合物が１．１２ｗｔ％、ピリジン系化合物が０．０２ｗｔ％、フタルイミド系化合物が１．２０ｗｔ％以上であった。
上記の溶解量からみて、ピリジン系化合物の溶解度は低目である。そこで、溶解可能な濃度で、以下の抗菌試験および防カビ試験を実施した。
なお、試験検体は、ベンズイミダゾール系化合物を基に、これにピリジン系化合物、フタルイミド系化合物を混合したものを用いた。混合割合は、表４〜６の各試験検体Ｎｏ．１〜８に表示の通りである。
【００４９】
［抗菌試験］
１．試験方法
抗菌性試験は、ＪＩＳ−Ｚ−２８０１−２０００「抗菌加工製品−抗菌性試験方法・抗菌効果」に準拠して実施した。なお、試験菌は、下記である。
黄色ブドウ球菌（Ｓｔａｐｈｙｌｏｃｏｃｃｕｓ  ａｕｒｅｕｓ）
大腸菌（Ｅｓｃｈｅｒｉｃｈｉａ  ｃｏｌｉ）
緑膿菌（Ｐｓｅｕｄｏｍｏｎａｓ  ａｅｒｕｇｉｎｏｓａ）。
また、ＳＣＤＬＰ培地とは、日本製薬（株）製ＳＣＤＬＰ培地：３８ｇを１０００ｍｌの蒸留水に溶解させ、１２１℃（圧力１０３ｋｐａ相当）、１５分間のオートクレーブにて滅菌したものである。
【００５０】
２．試験結果
試験結果の概要を下記表４に示す。
【００５１】
【表４】
2008116083.tif 000006
【００５２】
［防カビ試験］
１．試験方法
カビ抵抗性試験は、ＪＩＳ−Ｚ−２９１１−２０００「カビ抵抗性試験方法付属書１」に準拠して実施した。なお、試験菌は、下記である。
アスペルギルス  ニガー（Ａｓｐｅｒｇｉｌｌｕｓ  ｎｉｇｅｒ）
ペニシリウス  シトリナム（Ｐｅｎｉｃｉｌｌｉｕｍ  ｃｉｔｒｉｎｕｍ）
ケトミウム  グロボスム（Ｃｈａｅｔｏｍｉｕｍ  ｇｌｏｂｏｓｕｍ）
ミロテシウム  ベルカリア（Ｍｙｒｏｔｈｅｃｉｕｍ  ｖｅｒｒｕｃａｒｉａ）
【００５３】
２．試験結果
試験結果の概要を下記表５に示す。
【００５４】
【表５】
2008116083.tif 000007
【００５５】
以上の抗菌性およびカビ抵抗性試験結果を纏めたものを、下記表６に示す。
【００５６】
【表６】
2008116083.tif 000008
【００５７】
表６から明らかなように、試験検体Ｎｏ．３，４および７，８が、抗菌活性が○であり、そのうち、試験検体Ｎｏ．４および８が、カビ抵抗性も○であり、総合判定が○という結果が得られた。
但し、防カビ性について、試験検体Ｎｏ．４の方が若干劣っていることから、試験検体Ｎｏ．８が最も好ましいという結果が得られた。
【００５８】
しかして、上記の実施例からも明らかなように、酢酸ビニル樹脂溶液に対して、ベンズイミダゾール系化合物、ピリジン系化合物およびフタルイミド系化合物から選ばれる一種または二種以上の混合物から構成される抗菌剤を添加し、この抗菌剤が混入された酢酸ビニル樹脂溶液を、ドレン受け部６Ａの表面に浸漬塗布することによって、抗菌性および防水性を兼ね備えた抗菌性防水塗膜１１を得ることができる。
【００５９】
なかでも、ベンズイミダゾール系化合物とフタルイミド系化合物との混合物が好ましく、その濃度は、ベンズイミダゾール系化合物０．００１〜１．１ｗｔ％、フタルイミド系化合物０．１〜１．２ｗｔ％に調製される。この濃度は、それぞれ酢酸ビニル樹脂溶液の溶媒（メタノール）に対する溶解濃度の上限および抗菌防カビ効果が発揮される最低濃度（最小発育阻止濃度：ＭＩＣ）とほぼ同一である。従って、これら抗菌剤を、分散剤を用いることなく酢酸ビニル樹脂溶液中に添加して均一に分散させることが可能であり、分散剤によって流水劣化を生じることもなく、抗菌性能および防カビ性能を充分に発揮させることができる。
【００６０】
最も好ましくは、ベンズイミダゾール系化合物の濃度が０．１ｗｔ％、フタルイミド系化合物の濃度が０．１ｗｔ％に調製されたものである。これにより、ＪＩＳにより定められた抗菌試験（Ｚ２８０１−２０００に準拠）およびカビ抵抗性試験（Ｚ２９１１−２０００に準拠）において、良好な抗菌防カビ効果が確認される。
また、ベンズイミダゾール系化合物においては、２−（４チアゾル）ベンズイミダゾール、フタルイミド系化合物においては、Ｎ−（フルオドジクロロメタルチオ）フタルアミド、ピリジン系化合物においては、２ピリジンチオール−１−オキシド−亜鉛塩をそれぞれ主成分とするものが、抗菌性、防水性をより高めることができるため、最も好ましい。
【００６１】
なお、上記の実施形態では、天井埋め込み型空気調和機１のドレンパンに適用した例について説明したが、本発明は、これに限定されるものではなく、壁掛け型、床置き型、天吊り型等、各種タイプの空気調和機にも同様に適用できることはもちろんである。
また、上記実施形態では、ドレンパン本体６のドレン受け部６Ａ表面のみに抗菌性防水塗膜１１をコーティングした例について説明したが、ドレンパンの構成によっては、全体に抗菌性防水塗膜１１をコーティングしてもよい。
【図面の簡単な説明】
【００６２】
【図１】本発明の一実施形態に係る天井埋め込み型空気調和機の縦断面図である。
【図２】図１に示す天井埋め込み型空気調和機のドレンパン本体の部分拡大断面図である。
【符号の説明】
【００６３】
１  天井埋め込み型空気調和機
２  熱交換器
６  ドレンパン本体
６Ａ  ドレン受け部
１１  抗菌性防水塗膜
【図１】
2008116083.tif 000009
【図２】
2008116083.tif 000010